(57)【特許請求の範囲】
【請求項１】
表面に複数の分割溝と該分割溝に重なるように端面電極用導体が形成される複数の貫通孔が形成されたセラミックス基板において、上記貫通孔は平面形状が円形状で表面側開孔部にＣ面部を有し、上記分割溝が上記貫通孔のＣ面部まで連続して形成され、かつ上記分割溝の深さが上記貫通孔のＣ面部の深さと同一、もしくはこれよりも深いことを特徴とするセラミックス基板。
【請求項２】
表面に複数の分割溝と該分割溝に重なるように端面電極用導体が形成された複数の貫通孔が形成された電子部品用セラミックス基板において、上記貫通孔は平面形状が円形状で表面側開孔部にＣ面部を有し、上記分割溝が上記貫通孔のＣ面部まで連続して形成され、かつ上記分割溝のＣ面部の深さと同一、もしくはこれよりも深いことを特徴とする電子部品用セラミックス基板。
【請求項３】
表面に複数の分割溝と該分割溝に重なるように複数のＣ面部を有する貫通孔が形成されたセラミックス基板の製造方法において、上記貫通孔の穿孔用のポンチは、先端のストレート部とその途中より該ストレート部径より大きな径のＣ面部を有し、該Ｃ面部若しくは上記ストレート部に左右一対の刃を備えてなり、複数本の上記ポンチの刃と刃の間に上記ポンチの刃と同等の深さとなるように分割溝形成用の刃を装着して金型を構成し、該金型でセラミックスグリーンシートを打ち抜く工程と、打ち抜かれたセラミックスグリーンシートを所定の温度で焼成する工程とからなるセラミックス基板の製造方法。
【発明の詳細な説明】
【０００１】
【発明の属する技術分野】
本発明は、貫通孔に導体形成したのち貫通孔間で分割する電子部品用セラミックス基板に関するものである。
【０００２】
【従来の技術】
図８（ａ）は複数の分割溝１３が貫通孔１２と重なるように形成された一般的な電子部品用セラミックス基板１１の平面図である。本形状のセラミックス基板１１の貫通孔１２の主な用途は端面電極であって、シート状のセラミックス基板１１の貫通孔１２にセラミックス基板１１の表裏の導通をとるための導体を形成後、分割溝１３，１４を分割することにより、図８（ｂ）の斜視図に示すような複数の半円状凹部１５を有するセラミックス基板１１ａが得られる。
【０００３】
上記の半円状凹部１５にはセラミックス基板１１ａの表裏を電気的に接続するための端面電極１６が形成されていて、図示省略するが回路基板上に上記セラミックス基板１１ａを搭載し、セラミックス基板１１ａの表面に搭載された電子部品回路チップやまたは抵抗体膜と回路基板ランド間を上記端面電極１６により電気的に接続するためのものである。
【０００４】
これらの導体形成を目的とした貫通孔１２は、導体となるペーストの吸引がスムーズになされるように、図８（ｃ）に示すセラミックス基板１１の断面図のように貫通孔１２の表面側にＣ面部１７を形成することがよく行われている。
【０００５】
この分割溝１３がＣ面部１７を有する貫通孔１２と重なる形状のセラミックス基板１１を金型で製造する方法として、図９（ａ）の断面図に示すように、Ｃ面部１８ｂを有するポンチ１８とその左右に分割溝形成用の刃１９を各々金型に装着し、セラミックスグリーンシートに押し当てることにより、図９（ｂ）のセラミックス基板１１の平面図に示すような貫通孔１２と分割溝１３が形成され、所定の温度で焼成することによりセラミックス基板１１が得られる。
【０００６】
しかしながら、上記の分割溝１３と貫通孔１２は、図９（ｃ）に示すセラミックス基板１１の断面図で解るように分割溝１３は貫通孔１２の近傍で途切れる形状となり、その結果、分割溝１３を分割する際に分割バリが発生するという問題があった。
【０００７】
特開平４−２０６８０２号公報によると、図１０（ａ）のセラミックス基板１１１の平面図に示す貫通孔１１２と分割溝１１３は、この分割バリの問題を解決するとともに貫通孔１１２へのペースト吸引時に分割溝１１３への流れ込みを防止する目的で、図１０（ｂ）の断面図に示すように、セラミックス基板１１１の表面側に径の大きな孔１１２ａと裏面側に径の小さな孔１１２ｂを設け、上記貫通孔１１２と重なる分割溝１１３は、前述した径の大きな孔１１２ａ側に形成するとともに、径の大きな孔１１２ａより浅く形成すると記載されている。
【０００８】
その製造方法については、図１０（ｃ）に示すように、刃（成形刃）１１９で分割溝１１３を、ポンチ（スルーホール打ち抜きピン）１１８で貫通孔１１２を、同時にセラミックスグリーンシートに押し当てて成型し、次の工程で上記分割溝１１３に直交する分割溝と外辺切断を行うと記載されているが、径の大きな孔１１２ａの成型は図示では刃１１９と一体である突出部１１９ａで行うとなっているがその詳細な構造は記載されていない。
【０００９】
【発明が解決しようとする課題】
前述した図９（ａ）に示すＣ面部１８ｂを有するポンチ１８と刃１９で、分割溝１３と重なる貫通孔１２を形成すると、図９（ｃ）に示すように、貫通孔１２のＣ面部１７で分割溝１３が途切れ、上記分割溝１３を分割すると分割バリが発生するということと、端面電極導体にも分割時に大きな応力がかかり、破断面が突出或いは凹み状になったり、極端な場合には部分的に導体剥離が発生するという課題があった。
【００１０】
また、前述した特開平４−２０６８０２号公報によると、図１０（ｂ）に示す貫通孔１１２の径の大きな孔１１２ａの深さに対し、分割溝１１３の深さを浅くするようになっているが、セラミックスグリーンシートに押し当てて矩形状凹部を形成するとセラミックス基板表面に応力の逃げによる盛り上がりが発生し、これは後で形成する回路印刷に悪影響を及ぼすという問題があった。また、この孔周辺の盛り上がりを抑えるために、径の大きな孔１１２ａの深さを浅く設定すると、分割溝１１３の深さが更に浅くなり、ペーストの分割溝流れ込みの問題は解決されても、本来の分割溝としての目的を達せず分割不良が発生し、この場合も前述と同様に、破断面が突出或いは凹み状になったり、極端な場合には部分的に導体剥離が発生するという課題があった。
【００１１】
さらに、貫通孔１１２の断面は径の大きな孔１１２ａが矩形状を呈しているために導体形成した場合、貫通孔１１２，１１２ａのエッジ部にかかる導体膜厚みが極端に薄い場所が発生し導体切れ等の信頼性の課題もあった。
【００１２】
【課題を解決するための手段】
そこで、本発明のセラミックス基板は上記課題に鑑み、表面に複数の分割溝と該分割溝に重なるように端面電極用導体が形成される複数の貫通孔が形成されたセラミックス基板において、上記貫通孔は平面形状が円形状で表面側開孔部にＣ面部を有し、上記分割溝が上記貫通孔のＣ面部まで連続して形成され、かつ上記分割溝の深さが上記貫通孔のＣ面部の深さと同一、もしくはこれよりも深いことを特徴とする。
また、本発明の電子部品用セラミックス基板は、表面に複数の分割溝と該分割溝に重なるように端面電極用導体が形成された複数の貫通孔が形成された電子部品用セラミックス基板において、上記貫通孔は平面形状が円形状で表面側開孔部にＣ面部を有し、上記分割溝が上記貫通孔のＣ面部まで連続して形成され、かつ上記分割溝のＣ面部の深さと同一、もしくはこれよりも深いことを特徴とする。
【００１３】
また、表面に複数の分割溝と該分割溝に重なるように複数のＣ面部を有する貫通孔が形成されたセラミックス基板の製造方法は、上記貫通孔の穿孔用のポンチは、先端のストレート部とその途中より該ストレート部径より大きな径のＣ面部を有し、該Ｃ面部若しくは上記ストレート部に左右一対の刃を備えてなり、複数本の上記ポンチの刃と刃の間に上記ポンチの刃と同等の深さとなるように分割溝形成用の刃を装着して金型を構成し、該金型でセラミックスグリーンシートを打ち抜く工程と、打ち抜かれたセラミックスグリーンシートを所定の温度で焼成する工程とからなることを特徴とする。
【００１４】
【発明の実施の形態】
以下、本発明の実施形態について説明する。
【００１５】
図１（ａ）は本発明のセラミックス基板の一例を示す平面図である。
【００１６】
上記セラミックス基板１は、表面に複数の分割溝３，４と該分割溝３と重なるように端面電極用導体が形成される複数の貫通孔２を有する。上記貫通孔２は平面形状が円形状で表面側開孔部にＣ面部２ａを有し、上記分割溝２を分割した断面図を図１（ｂ）に示すように、上記分割溝３が上記貫通孔２のＣ面部２ａまで連続して形成され、かつ上記分割溝３の深さＤ１が上記貫通孔２のＣ面部２ａの深さＤ２と同一、もしくはこれよりも深く形成していることを特徴とする。
【００１７】
次に、本発明のセラミックス基板１の製造方法を説明する。
【００１８】
図２（ａ）に、本発明の一例である貫通孔２の穿孔用のポンチ５の斜視図を示し、上記穿孔用のポンチ５は、先端のストレート部５ａとその途中よりストレート部５ａ径より大きな径のＣ面部５ｂとを有し、該Ｃ面部５ｂ若しくは上記ストレート部５ａに左右一対の刃５ｃを備えている。
【００１９】
次に図２（ｂ）の断面図に示すように、複数本の上記ポンチ５の刃５ｃと刃５ｃの間に上記ポンチ５の刃５ｃと同等の深さとなるように分割溝形成用の刃６を装着して金型を構成し、該金型でセラミックスグリーンシートを打ち抜き生製品を得る。
【００２０】
次に、得られた生製品である上記の打ち抜かれたセラミックスグリーンシートを所定の温度で焼成することにより、図２（ｃ）に示すＣ面部２ａを有する貫通孔２とそのＣ面部２ａまで分割溝３が連続して形成されたセラミックス基板１が得られる。
【００２１】
本発明のセラミックス基板１の材質は特に限定するものではなく、アルミナ、ジルコニア、ムライト、窒化珪素、窒化アルミニウム等を主成分とするセラミックス焼結体を用いることができる。また本発明のセラミックス基板１の貫通孔２と重なる分割溝３は一方向のみで説明したが、いずれの方向の分割溝３，４共、その分割溝３，４上に貫通孔２が形成されていても良い。さらに上記分割溝断面形状はＶ字状、Ｕ字状、多段Ｖ字状を含む略Ｖ字状であって、また、貫通孔２の平面形状は円形で断面形状は表面開孔部をＣ面としたが、これに限らず曲面状を含む略Ｃ面形状であれば良い。
【００２２】
また、本発明のセラミックス基板１は、前述した材質を主成分とするセラミックス粉末に、結合剤、焼結助剤等を添加したものを公知のドクターブレード法またはロールコンパクション法等によりシート状に成形したセラミックスグリーンシートに前述した穿孔用のポンチ５並びに分割溝形成用の刃６を金型に備え、セラミックスグリーンシートに押し当てることにより同時成型するものであり、ポンチ５並びに刃６の材質は強度上超硬合金が好ましい。
【００２３】
さらに、上記により得られた生製品であるセラミックスグリーンシートを所定の温度で焼成することにより本発明のセラミックス基板１を製造することが出来る。
【００２４】
このようにして得られた本発明のセラミックス基板１は、例えば図３の単体のセラミックス基板１ａの斜視図に示すように、前述したシート状のセラミックス基板１の貫通孔２が分割後の単体のセラミックス基板１ａにおいては半円凹部８となり、この半円凹部８は端面電極７として利用されることが多い。その製造過程において、貫通孔２にＣ面部２ａが形成されている為に、ペーストがスムーズに吸引され、また貫通孔２の表面が極端な矩形をなしていないために、エッジ部での導体切れ等が発生せず貫通孔２の各部にわたり均一な膜厚で形成出来る。さらに分割溝３がＣ面部２ａ迄達しているために分割性が良く、単体に分割したセラミックス基板１ａの端面電極７の箇所にバリ状の突出部或いは凹み状となったり、また端面電極７が部分的にセラミックスから剥離するという問題が発生しない。
【００２５】
またこれらの効果を奏するためには、図４に示す貫通孔２のＣ面部２ａの深さＤ２はセラミックス基板１の厚みｔに対し、８〜２０％が好ましく、分割溝３の深さＤ１はＣ面部２ａの深さＤ２と同一或いは、これよりも深く形成し、その好ましい範囲はセラミックス基板１の厚みｔの８〜４０％である。また貫通孔２のＣ面部２ａの幅Ｗは導体形成用ペーストの吸引をスムーズにするためのものであるが、隣り合う電極間クリアランス等のパターン設計上から決めれば良く、少なくともセラミックス基板１の厚みｔの５〜２０％程度の範囲にあれば良い。尚、分割溝３の深さＤ１とは、図１（ｃ）に示す、貫通孔２間の分割溝３並びに貫通孔２のＣ面部２ａ域の分割溝３ａを総称しており、上記のそれぞれの分割溝３，３ａの深さＤ１は良好な分割性を得るために同一深さに形成する。
【００２６】
ここで、貫通孔２間の分割溝３の深さＤ１を貫通孔２のＣ面部２ａの深さＤ２と同一或いは、これよりも深くする理由は、貫通孔２のＣ面部２ａはセラミックスグリーンシートへ金型により押圧成型するために、貫通孔２のＣ面部２ａの深さＤ２を深く成型するとその圧縮応力により貫通孔２の周縁表面に盛り上がりを呈し、これは後の回路印刷に支障を来たすことになる。この盛り上がりを少なくともセラミックス基板１の厚みｔの０．８％程度以内に抑えるためには、そのＣ面部２ａの深さＤ２は最大で厚みｔの２０％が実験的に限度であることが解っている。
【００２７】
また、分割溝３の深さＤ１は、経験上セラミックス基板１の厚みｔに対し８〜４０％の範囲内であれば分割性並びに分割工程前での割れ防止の両面から適当であることが解っているが、貫通孔２のＣ面部２ａの箇所は押圧により密度が高くなっているために、Ｃ面部２ａの深さＤ２より分割溝３ａの深さＤ１が浅いと、Ｃ面部２ａの分割溝３ａで分割不良が発生する可能性があり、良好な分割性を得るためには、Ｄ１≧Ｄ２の深さに形成すれば良い。
【００２８】
【実施例】
ここで、図５（ａ）に示す本発明実施例のセラミックス基板１と、図６（ａ）に示す比較例１のセラミックス基板２１、並びに図７（ａ）に示す比較例２のセラミックス基板３１を各々２０シートずつ製作した。尚、比較例１の製造方法は前述した図９（ａ）に示すＣ面１８ｂを有するポンチ１８と刃１９を金型に装着してセラミックスグリーンシートに押し当てる方法、比較例２は図１０（ｃ）に示した刃（成形刃）１１９とポンチ（スルーホール打ち抜きピン）１１８を金型に装着してセラミックスグリーンシートに押し当てて成型した。
【００２９】
尚、セラミックスグリーンシートはアルミナ９６％でドクターブレード法により成形したシート状のものを用い焼成後の厚みｔが０．６３５ｍｍとなるものを用いた。
【００３０】
焼成後におけるセラミックス基板１，２１，３１の各寸法が表１に示す値となるように金型を設定し上記セラミックスグリーンシートを成型し、その後、このセラミックスグリーンシートを酸化雰囲気連続焼成炉にて最高温度約１６００℃で焼成し各各のセラミックス基板１，２１，３１を得た。
【００３１】
尚、セラミックス基板１，２１，３１の貫通孔２，２２，３２は、単体のセラミックス基板１ａ，２１ａ，３１ａの長辺側左右に各４個形成し、図５（ｂ）、図６（ｂ）、図７（ｂ）に示す、表面側の大きな孔径φ１は０．６ｍｍ、裏面側の小さな孔径φ２は０．４ｍｍとし、従って、本発明実施例並びに比較例１のＣ面部２ａ，２２ａの幅Ｗ及び比較例２の大きな孔３２ａの矩形状段差部の幅Ｗはいずれも０．１ｍｍ（基板厚みｔの１５．７％）で、図５（ｃ）、図６（ｃ）、図７（ｃ）に示す、本発明並びに比較例１のＣ面部２２ａの深さＤ２と比較例２の大きな孔３２ａの深さＤ２は０．１ｍｍ（基板厚みｔの１５．７％）で、上記貫通孔２，２２，３２と重なる分割溝３．２３．３３の深さＤ１は、いずれも０．１ｍｍ（基板厚みｔの１５．７％）とした。
【００３２】
本発明実施例、比較例１，２の上記各寸法値を表１に示す。
【００３３】
【表１】
0004018933.tif 000002
【００３４】
上記の本発明実施例、比較例１，２の各セラミックス基板１，２１，３１について、貫通孔２，２２，３２が形成されていない縦方向の分割溝４，２４，３４を各々先に分割し、次に貫通孔２，２２，３２と重なる分割溝３，２３，３３をハンドブレイクにより分割し、本発明実施例、比較例１，２各々１６０枚の製品部である単体のセラミックス基板１ａ，２１ａ，３１ａを作成した。
【００３５】
次に図６（ｂ）、図７（ｂ）、図８（ｂ）の分割後のセラミックス基板１ａ，２１ａ，３１ａに示すように、バリの高さｈ１或いはその逆の凹みの大きさｃを各々金属顕微鏡で測定し、いずれの値も０．１ｍｍ以上あるものは不良とし、その不良数を各々の製品部であるセラミックス基板単体数の１６０枚で除し、分割不良率を算出した。
【００３６】
更に、上記セラミックス基板１ａ，２１ａ，３１ａについて、図６（ｃ）、図７（ｃ）、図８（ｃ）に示す、孔周縁の盛り上がりの高さｈ２について、金属顕微鏡にて各々５枚測定しその平均値を算出した。また盛り上がりの高さｈ２の良否判定は、厚膜導体印刷のシビアなレベルである５μｍ以上を否とする基準を適用した。
【００３７】
以上の結果を表２に示す。
【００３８】
【表２】
0004018933.tif 000003
【００３９】
この結果から解るように、本発明実施例は、貫通孔２のＣ面部２ａまで分割溝３が形成されているために、分割不良の発生は皆無であった。これに対し、比較例１は貫通孔２２のＣ面部２２ａの箇所には分割溝２３が形成されていないために分割不良が３．７５％と多発した。比較例２は、孔周辺の盛り上がりより分割性を優先し、分割溝３３の深さＤ２を本発明実施例と同じにしたものであるが、しかしながら分割不良が１．２５％発生した。この原因は推測であるが、貫通孔３２の大きな孔３２ａが矩形状段差であり、分割溝３３の分割進行方向応力を貫通孔３２の大きな孔３２の矩形状段差部で分散させるためと見られる。
【００４０】
次に、貫通孔２，２２，３２周縁の盛り上がりの高さｈ２については、良否判定値５μｍに対し本発明実施例は平均値２．７μｍ、比較例１は平均２．５μｍと十分満足している。しかし、比較例２は孔周縁の盛り上がりの高さｈ２の平均値は５．７μｍと大きく規格外となった。これは矩形状の大きな孔３２ａの成型体積がＣ面形成に比較し多い分、孔周縁の盛り上がりとなって表れたたものである。
【００４１】
【発明の効果】
以上のように、本発明の製造方法により得られたセラミックス基板は、分割溝が貫通孔のＣ面部まで連続して形成され、かつ上記分割溝の深さが上記貫通孔のＣ面部の深さと同一、もしくはこれより深く形成されているために、貫通孔間の分割溝の分割性が良好であって、かつ貫通孔周縁への盛り上がりも低く抑えられる。
【００４２】
従って、本発明のセラミックス基板を用いて分割溝と重なる貫通孔に端面電極用導体を形成し分割したとすると、分割時の導体へ及ぼす応力を抑えられ導体剥離等の不良発生を防止出来る。
【図面の簡単な説明】
【図１】（ａ）は本発明のセラミックス基板の一例を示す平面図で、（ｂ）はその断面図である。
【図２】（ａ）は本発明のセラミックス基板の製造方法に用いる穿孔用ポンチの斜視図で、（ｂ）はこの穿孔用刃ポンチを用いた金型の断面図、（ｃ）は本発明のセラミックス基板の部分拡大した平面図である。
【図３】分割後の本発明のセラミックス基板の一例を示す斜視図である。
【図４】本発明のセラミックス基板における分割溝と貫通孔の部分的な断面図である。
【図５】（ａ）は本発明のセラミックス基板の平面図で、（ｂ）は分割後のセラミックス基板の平面図、（ｃ）はその貫通孔の断面図である。
【図６】（ａ）は従来のセラミックス基板の平面図で、（ｂ）は分割後のセラミックス基板の平面図、（ｃ）はその貫通孔の断面図である。
【図７】（ａ）は他の従来のセラミックス基板の平面図で、（ｂ）は分割後のセラミックス基板の平面図、（ｃ）はその貫通孔の断面図である。
【図８】（ａ）は従来のセラミックス基板の平面図で、（ｂ）は分割後のセラミックス基板の斜視図、（ｃ）は貫通孔の断面図である。
【図９】（ａ）は従来のセラミックス基板の製造装置の断面図で、（ｂ）はそれにより形成されたセラミックス基板の部分平面図、（ｃ）はその断面図である。
【図１０】（ａ）は他の従来例のセラミックス基板の部分的な平面図で、（ｂ）はその断面図、（ｃ）はその製造装置の断面図である。
【符号の説明】
１：セラミックス基板
１ａ：単体のセラミックス基板
２：貫通孔
２ａ：Ｃ面部
３：分割溝
３ａ：Ｃ面部分割溝
４：分割溝
５：ポンチ
５ａ：ストレート部
５ｂ：Ｃ面部
５ｃ：刃
６：刃
７：端面電極
８：半円凹部
ｔ：厚み
Ｄ１：深さ
Ｄ２：深さ
Ｗ：幅
ｈ１：バリの高さ
ｈ２：盛り上がりの高さ
ｃ：凹みの大きさ
【図１】
0004018933.tif 000004
【図２】
0004018933.tif 000005
【図３】
0004018933.tif 000006
【図４】
0004018933.tif 000007
【図５】
0004018933.tif 000008
【図６】
0004018933.tif 000009
【図７】
0004018933.tif 000010
【図８】
0004018933.tif 000011
【図９】
0004018933.tif 000012
【図１０】
0004018933.tif 000013